КОНСТРУКЦИОННЫЙ ЭЛЕМЕНТ И СПОСОБ ЕГО ПОЛУЧЕНИЯ

1. Конструкционный элемент для строительства стен, покрытий, перегородок в комнатах и каналах и других зонах, где зона или отсек должны быть разграничены, особенно для защиты туннелей от пожара, причем элемент состоит из двух слоев (12, 13), выполненных из литьевой массы из различных материалов с различными свойствами, так что один, обращенный наружу, несущий слой (13) имеет особенно высокую прочность, в то время как другой, обращенный внутрь и подвергаемый воздействию среды, слой (12) имеет состав материала, адаптированный для соответствия особым, отвечающим конкретному виду применения условиям, таким как высокий нагрев, отличающийся тем, что несущий слой (13) содержит тонкоизмельченный аплит в качестве основного вяжущего агента.
2. Конструкционный элемент по п.1, отличающийся тем, что в зоне между несущим слоем (13) и подвергаемым воздействию среды слоем (12) расположен армирующий материал (14) в форме мата.
3. Конструкционный элемент по п.2, отличающийся тем, что армирующий материал (14) в форме мата представляет собой углеродное волокно.
4. Конструкционный элемент по п.1, отличающийся тем, что по меньшей мере в одном из двух слоев (12, 13) в литьевую массу включены углеродные волокна (15), предпочтительно углеродные волокна длиной менее 10 см.
5. Конструкционный элемент по п.4, отличающийся тем, что углеродные волокна (15) в подвергаемом воздействию среды слое имеют длину в основном в диапазоне 0,3-0,7 см.
6. Конструкционный элемент п.1, отличающийся тем, что литьевой материал для подвергаемого воздействию среды слоя (12) содержит ангидрит в качестве материала наполнителя.
7. Конструкционный элемент по п.1, отличающийся тем, что в литьевой материал для подвергаемого воздействию среды слоя в качестве материала наполнителя добавлен шлак от производства металла.
8. Конструкционный элемент по п.1, отличающийся тем, что несущий слой (13) содержит смесь тонкоизмельченного аплита и портландцемента, предпочтительно с массовым соотношением 3:1.
9. Конструкционный элемент по любому из пп.1-8, отличающийся тем, что по меньшей мере один из слоев (12, 13) содержит до 20 мас.% тонкоизмельченного кальцита в расчете на количество цемента.
10. Способ производства конструкционного элемента по любому из пп.1-9, отличающийся тем, что
заполняют пластичной литьевой массой для подвергаемого воздействию среды слоя форму с, по существу, плоским днищем,
накладывают углеродный мат на пластичную массу, и
заполняют пластичный поверхностный слой, который должен образовать несущий слой.